(57)【要約】【課題】ウレタン系粘着剤層を有する粘着フィルムの生産性を向上させる技術を提供する。【解決手段】基材フィルムと前記基材フィルムの少なくとも一方面上に積層されたウレタン系粘着剤層とを備える粘着フィルムが、芯材に巻き取られてなる粘着フィルムロールであって、粘着フィルムロールは、２００ｍ以上の長さの粘着フィルムが芯材に巻き取られたものであり、基材フィルムの幅方向の少なくとも一方端の少なくとも一部は、ウレタン系粘着剤層が積層されていない領域を有し、粘着フィルムロールの少なくとも一方端において、芯材に最も近い部分の基材フィルムの幅方向の端部を含む芯材の中心軸に垂直な面と、粘着フィルムの巻き始めから２００ｍの位置における、基材フィルムの幅方向の端部を含む芯材の中心軸に垂直な面との間の距離が、５ｍｍ以下である、粘着フィルムロール。【選択図】なし【特許請求の範囲】
【請求項１】
基材フィルムと前記基材フィルムの少なくとも一方面上に積層されたウレタン系粘着剤層とを備える粘着フィルムが、芯材に巻き取られてなる粘着フィルムロールであって、
前記粘着フィルムロールは、２００ｍ以上の長さの前記粘着フィルムが前記芯材に巻き取られたものであり、
前記基材フィルムの幅方向の少なくとも一方端の少なくとも一部は、ウレタン系粘着剤層が積層されていない領域を有し、
前記粘着フィルムロールの少なくとも一方端において、前記芯材に最も近い部分の前記基材フィルムの幅方向の端部を含む前記芯材の中心軸に垂直な面と、前記粘着フィルムの巻き始めから２００ｍの位置における、前記基材フィルムの幅方向の端部を含む前記芯材の中心軸に垂直な面との間の距離が、５ｍｍ以下である、粘着フィルムロール。
【請求項２】
基材フィルムと前記基材フィルムの少なくとも一方面上に積層されたウレタン系粘着剤層とを備える粘着フィルムが、巻きずれを発生させることなく２００ｍ以上芯材に巻き取られてなる粘着フィルムロールの製造方法であって、
前記基材フィルムの少なくとも一方面上に、ウレタン系粘着剤及び溶媒を含有するウレタン系粘着剤組成物を塗布する工程と、
前記ウレタン系粘着剤組成物から前記溶媒を除去してウレタン系粘着剤層を形成し、粘着フィルムを得る工程と、
芯材に前記粘着フィルムを２００ｍ以上巻き取る工程と、
を備え、前記粘着フィルムは、前記芯材に巻き取る時に、下記測定方法により温度２３℃、湿度５０％の環境下で測定されるずれ量が１０ｍｍ以下である、製造方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
【請求項３】
基材フィルムと前記基材フィルムの少なくとも一方面上に積層されたウレタン系粘着剤層とを備える粘着フィルムを芯材に巻き取る際に発生する、前記粘着フィルムの巻きずれを抑制する方法であって、
前記基材フィルムの少なくとも一方面上に、ウレタン系粘着剤及び溶媒を含有するウレタン系粘着剤組成物を塗布する工程と、
前記ウレタン系粘着剤組成物から前記溶媒を除去してウレタン系粘着剤層を形成し、粘着フィルムを得る工程と、
芯材に前記粘着フィルムを巻き取る工程と、
を備え、前記粘着フィルムは、前記芯材に巻き取る時に、下記測定方法により温度２３℃、湿度５０％の環境下で測定されるずれ量が１０ｍｍ以下である、方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
【請求項４】
ウレタン系粘着剤及び溶媒を含有するウレタン系粘着剤組成物を基材フィルムに塗布し、前記溶媒を除去してウレタン系粘着剤層を形成して得られる粘着フィルムを２００ｍ以上芯材に巻き取ったときの、前記粘着フィルムの巻きずれの大きさを予測する方法であって、
前記粘着フィルムを前記芯材に巻き取る時に、下記測定方法により温度２３℃、湿度５０％の環境下で測定されるずれ量が１０ｍｍ以下である場合に、前記巻きずれが小さいと予測し、前記ずれ量が１０ｍｍを超える場合に、前記巻きずれが大きいと予測する、方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
【発明の詳細な説明】
【技術分野】
【０００１】
本発明は、粘着フィルムロール及びその製造方法、粘着フィルムの巻きずれを抑制する方法並びに粘着フィルムの巻きずれの大きさを予測する方法に関する。
【背景技術】
【０００２】
被着体に貼付した後に剥離することができる性質（再剥離性）を有する粘着フィルムとして、基材フィルム上にウレタン系粘着剤層が積層された粘着フィルムが利用されている。例えば、特許文献１には、プラスチックフィルム基材に、末端に第１級の水酸基を有し、水酸基価１０〜４０ｍｇＫＯＨ／ｇであるポリウレタン樹脂（Ａ）１００重量部、多官能イソシアネート化合物（Ｂ）１〜２０重量部、ならびにポリアルキレングリコール系化合物、エポキシ系化合物およびリン酸エステル系化合物から選ばれる少なくとも１種（Ｃ）１０〜１００重量部を含有することを特徴とする再剥離型ウレタン粘着剤組成物の粘着層が形成された再剥離可能な粘着フィルムが記載されている。
【先行技術文献】
【特許文献】
【０００３】
【特許文献１】特開２０１５−７２２６号公報
【発明の概要】
【発明が解決しようとする課題】
【０００４】
基材フィルムにウレタン系粘着剤層を積層して粘着フィルムを製造する場合、基材フィルムの幅方向の端部には、ウレタン系粘着剤層を積層しない領域（いわゆる「耳」と呼ばれる領域）を設けることが一般的である。また、粘着フィルムは、製造過程において、芯材にロール状に巻き取られることが一般的である。したがって、製造直後の粘着フィルムを巻き取った粘着フィルムロールの粘着フィルムは、通常「耳」を有している。
【０００５】
しかしながら、特に、製造直後のウレタン系粘着剤層を有する粘着フィルムを芯材に巻き取る場合、巻きずれが発生して長尺の粘着フィルムを巻き取ることができず、粘着フィルムの生産性向上の障害となる場合があった。すなわち、ウレタン系粘着剤層を有し、「耳」を有する粘着フィルムを巻き取った粘着フィルムロールには、巻きずれが発生する場合があった。
【０００６】
なお、粘着フィルムは、製造直後の「耳」を有する粘着フィルムを巻き取った粘着フィルムロールから、別の芯材に巻き直されて新たな粘着フィルムロールに加工される場合があり、その時に粘着フィルムの「耳」の部分が切断される場合がある。この場合、製造直後の粘着フィルムを巻き取った粘着フィルムロールに巻きずれが発生していた場合であっても、別の芯材に巻きなおす時に巻きずれを減少させることが可能である。しかしながら、巻きずれを減少させるために別の芯材に巻き直すことは、粘着フィルムの生産性の低下につながる。
【０００７】
本発明は、このような事情に鑑みてなされたものであり、ウレタン系粘着剤層を有する粘着フィルムの生産性を向上させる技術を提供することを目的とする。
【課題を解決するための手段】
【０００８】
本発明は以下の通りである。
［１］基材フィルムと前記基材フィルムの少なくとも一方面上に積層されたウレタン系粘着剤層とを備える粘着フィルムが、芯材に巻き取られてなる粘着フィルムロールであって、前記粘着フィルムロールは、２００ｍ以上の長さの前記粘着フィルムが前記芯材に巻き取られたものであり、前記基材フィルムの幅方向の少なくとも一方端の少なくとも一部は、ウレタン系粘着剤層が積層されていない領域を有し、前記粘着フィルムロールの少なくとも一方端において、前記芯材に最も近い部分の前記基材フィルムの幅方向の端部を含む前記芯材の中心軸に垂直な面と、前記粘着フィルムの巻き始めから２００ｍの位置における、前記基材フィルムの幅方向の端部を含む前記芯材の中心軸に垂直な面との間の距離が、５ｍｍ以下である、粘着フィルムロール。
［２］基材フィルムと前記基材フィルムの少なくとも一方面上に積層されたウレタン系粘着剤層とを備える粘着フィルムが、巻きずれを発生させることなく２００ｍ以上芯材に巻き取られてなる粘着フィルムロールの製造方法であって、前記基材フィルムの少なくとも一方面上に、ウレタン系粘着剤及び溶媒を含有するウレタン系粘着剤組成物を塗布する工程と、前記ウレタン系粘着剤組成物から前記溶媒を除去してウレタン系粘着剤層を形成し、粘着フィルムを得る工程と、芯材に前記粘着フィルムを２００ｍ以上巻き取る工程と、を備え、前記粘着フィルムは、前記芯材に巻き取る時に、下記測定方法により温度２３℃、湿度５０％の環境下で測定されるずれ量が１０ｍｍ以下である、製造方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
［３］基材フィルムと前記基材フィルムの少なくとも一方面上に積層されたウレタン系粘着剤層とを備える粘着フィルムを芯材に巻き取る際に発生する、前記粘着フィルムの巻きずれを抑制する方法であって、前記基材フィルムの少なくとも一方面上に、ウレタン系粘着剤及び溶媒を含有するウレタン系粘着剤組成物を塗布する工程と、前記ウレタン系粘着剤組成物から前記溶媒を除去してウレタン系粘着剤層を形成し、粘着フィルムを得る工程と、芯材に前記粘着フィルムを巻き取る工程と、を備え、前記粘着フィルムは、前記芯材に巻き取る時に、下記測定方法により温度２３℃、湿度５０％の環境下で測定されるずれ量が１０ｍｍ以下である、方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
［４］ウレタン系粘着剤及び溶媒を含有するウレタン系粘着剤組成物を基材フィルムに塗布し、前記溶媒を除去してウレタン系粘着剤層を形成して得られる粘着フィルムを２００ｍ以上芯材に巻き取ったときの、前記粘着フィルムの巻きずれの大きさを予測する方法であって、前記粘着フィルムを前記芯材に巻き取る時に、下記測定方法により温度２３℃、湿度５０％の環境下で測定されるずれ量が１０ｍｍ以下である場合に、前記巻きずれが小さいと予測し、前記ずれ量が１０ｍｍを超える場合に、前記巻きずれが大きいと予測する、方法。
（測定方法）
粘着フィルムを幅１５ｍｍ、長さ５０ｍｍに切断する。続いて、図１に示すように、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
【発明の効果】
【０００９】
本発明によれば、ウレタン系粘着剤層を有する粘着フィルムの生産性を向上させる技術を提供することができる。
【図面の簡単な説明】
【００１０】
【図１】ずれ量の測定方法を説明する模式図である。
【図２】（ａ）は１実施形態に係る粘着フィルムロールの構造を示す斜視図である。（ｂ）は（ａ）のｂ−ｂ線における矢視断面図である。（ｃ）は巻きずれが生じた粘着フィルムロールの構造を示す斜視図である。（ｄ）は（ｃ）のｄ−ｄ線における矢視断面図である。
【発明を実施するための形態】
【００１１】
以下、場合により図面を参照しつつ、本発明の実施形態について詳細に説明する。なお、図における寸法比は、説明のため誇張している部分があり、必ずしも実際の寸法比とは一致しない。
【００１２】
［粘着フィルムロール］
１実施形態において、本発明は、基材フィルムと前記基材フィルムの少なくとも一方面上に積層されたウレタン系粘着剤層とを備える粘着フィルムが、芯材に巻き取られてなる粘着フィルムロールであって、前記粘着フィルムロールは、２００ｍ以上の長さの前記粘着フィルムが前記芯材に巻き取られたものであり、前記基材フィルムの幅方向の少なくとも一方端の少なくとも一部は、ウレタン系粘着剤層が積層されていない領域を有し、前記粘着フィルムロールの少なくとも一方端において、前記芯材に最も近い部分の前記基材フィルムの幅方向の端部を含む前記芯材の中心軸に垂直な面と、前記粘着フィルムの巻き始めから２００ｍの位置における、前記基材フィルムの幅方向の端部を含む前記芯材の中心軸に垂直な面との間の距離が、５ｍｍ以下である、粘着フィルムロールを提供する。
【００１３】
図２（ａ）は、本実施形態の粘着フィルムロール２００の構造を示す斜視図である。図２（ｂ）は、図２（ａ）のｂ−ｂ線における矢視断面図である。粘着フィルムロール２００は、基材フィルムと基材フィルムの少なくとも一方面上に積層されたウレタン系粘着剤層とを備える粘着フィルム２１０が、芯材２２０に巻き取られてなる。
【００１４】
粘着フィルムロール２００は、２００ｍ以上の長さの粘着フィルム２１０が芯材２２０に巻き取られたものであり、基材フィルム２１０の幅方向の少なくとも一方端の少なくとも一部は、ウレタン系粘着剤層が積層されていない領域を有する。また、粘着フィルムロール２００の少なくとも一方端において、芯材２２０に最も近い部分の基材フィルムの幅方向の端部ｗ１を含む芯材２２０の中心軸２２５に垂直な面と、粘着フィルム２１０の巻き始めから２００ｍの位置における、基材フィルムの幅方向の端部ｗ２を含む芯材２２０の中心軸２２５に垂直な面との間の距離Ｄが、５ｍｍ以下である。
【００１５】
一方、図２（ｃ）は、巻きずれが生じた粘着フィルムロール３００の構造を示す斜視図である。図２（ｄ）は、図２（ｃ）のｄ−ｄ線における矢視断面図である。粘着フィルムロール３００は、基材フィルムと基材フィルムの少なくとも一方面上に積層されたウレタン系粘着剤層とを備える粘着フィルム３１０が、芯材３２０に巻き取られてなる。
【００１６】
粘着フィルムロール３００は、２００ｍ以上の長さの粘着フィルム３１０が芯材３２０に巻き取られたものであり、基材フィルム３１０の幅方向の少なくとも一方端の少なくとも一部は、ウレタン系粘着剤層が積層されていない領域を有する。また、粘着フィルムロール３００の少なくとも一方端において、芯材３２０に最も近い部分の基材フィルムの幅方向の端部ｗ１’を含む芯材３２０の中心軸３２５に垂直な面と、粘着フィルム３１０の巻き始めから２００ｍの位置における、基材フィルムの幅方向の端部ｗ２’を含む芯材３２０の中心軸３２５に垂直な面との間の距離Ｄ’は、５ｍｍを超えている。
【００１７】
本実施形態の粘着フィルムロールにおいて、粘着フィルムは、再剥離性フィルムであってもよい。本実施形態の粘着フィルムロールは、後述する製造方法によって製造することができる。本実施形態の粘着フィルムロールは、例えば２００〜１，０００ｍ、例えば２００〜２，０００ｍ、例えば２００〜３，０００ｍの長さの粘着フィルムが、巻きずれを発生させることなく巻き取られているため、粘着フィルムの生産性が高い。
【００１８】
粘着フィルムロールに巻きずれが存在すると商品価値を損なってしまう。そこで、長尺の粘着フィルムを巻き取ることができない場合、多数の短尺に巻き取った粘着フィルムロールに分割する等の手間がかかり、粘着フィルムの生産性の低下につながる場合がある。
【００１９】
本明細書において、「巻きずれが発生している」、「巻きずれが大きい」、「巻きずれ量が大きい」とは、粘着フィルムロールにおいて、芯材に最も近い部分の基材フィルムの幅方向の端部を含む芯材の中心軸に垂直な面と、粘着フィルムの巻き始めから２００ｍの位置における、基材フィルムの幅方向の端部を含む芯材の中心軸に垂直な面との間の距離が、５ｍｍを超えていることを意味する。逆に、「巻きずれが発生していない」、「巻きずれが抑制されている」、「巻きずれが小さい」、「巻きずれ量が小さい」とは、粘着フィルムロールにおいて、芯材に最も近い部分の基材フィルムの幅方向の端部を含む芯材の中心軸に垂直な面と、粘着フィルムの巻き始めから２００ｍの位置における、基材フィルムの幅方向の端部を含む芯材の中心軸に垂直な面との間の距離が、５ｍｍ以下、好ましくは４ｍｍ以下、より好ましくは３ｍｍ以下、更に好ましくは２ｍｍ以下であることを意味する。
【００２０】
ウレタン系粘着剤層は基材フィルムの一方面上にのみ積層されていてもよいし、基材フィルムの両面上に積層されていてもよい。また、粘着フィルムは、ウレタン系粘着剤層上に更に剥離フィルムを備えていてもよい。
【００２１】
剥離フィルムとしては、特に制限されず、粘着フィルムの分野で通常使用されるものを使用することができる。剥離フィルムとしては、例えば、フィルム基材又は紙基材の表面に剥離層が設けられたものが挙げられる。
【００２２】
フィルム基材としては、ポリエチレンテレフタレート、ポリブチレンテレフタレート、ポリエチレン、ポリプロピレン、ポリアクリレート等の各種樹脂フィルムが挙げられる。紙基材としては、ポリエチレンラミネート紙、ポリプロピレンラミネート紙、クレーコート紙、樹脂コート紙、グラシン紙、上質紙等の各種紙材が例示できる。また、フィルム基材及び紙基材には、填料等の充填剤が含有されていてもよい。剥離層としては、シリコーン、長鎖アルキル系樹脂、フッ素系樹脂、オレフィン系樹脂、ゴム系樹脂等の剥離剤を含有するものが挙げられる。剥離フィルムの厚さは、通常２０〜２００μｍ程度である。
【００２３】
本実施形態の粘着フィルムロールにおいて、基材フィルムの幅方向の少なくとも一方端の少なくとも一部は、ウレタン系粘着剤層が積層されていない領域を有する。
【００２４】
本実施形態の粘着フィルムロールは、粘着フィルムの生産性を向上させる観点から、製造直後の粘着フィルムを巻き取ったものであることが好ましい。そのため、一度巻き取った粘着フィルムロールを別の芯材に巻き直したものではないことが好ましく、粘着フィルムが「耳」を有する。本実施形態の粘着フィルムロールは、製造直後の粘着フィルムを巻き取ったものであっても、巻きずれが発生することなく２００ｍ以上の長さの粘着フィルムを有することができる。
【００２５】
（基材フィルム）
本実施形態の粘着フィルムロールにおいて、基材フィルムとしては、通常の粘着フィルムに用いられるものであれば特に制限されず、例えば、ポリエチレンテレフタレート、ポリエチレンナフタレート、ポリイミド、ポリエーテルイミド、ポリアラミド、ポリエーテルケトン、ポリエーテルエーテルケトン、ポリフェニレンサルフィド、ポリ（４−メチルペンテン−１）ポリエチレン、ポリプロピレン、ポリブテン、ポリブタジエン、ポリメチルペンテン、ポリ塩化ビニル、塩化ビニル共重合体、ポリウレタン、エチレン−酢酸ビニル共重合体、アイオノマー樹脂、エチレン（メタ）アクリル酸共重合体、ポリスチレン、ポリカーボネート、フッ素樹脂、低密度ポリエチレン、直鎖低密度ポリエチレン、トリアセチルセルロース等の樹脂製のフィルム、これらの積層体、これらの発泡体；上質紙、コート紙、グラシン紙、ラミネート紙等の紙基材等が挙げられる。
【００２６】
基材フィルムの厚さは特に制限されず、適宜設定することができ、例えば１５〜３００μｍであってもよく、例えば３０〜２００μｍであってもよい。
【００２７】
（ウレタン系粘着剤層）
本実施形態の粘着フィルムロールにおいて、ウレタン系粘着剤層は、ウレタン系粘着剤及び溶媒を含有するウレタン系粘着剤組成物から前記溶媒を除去して形成されたものであってもよい。
【００２８】
ウレタン系粘着剤としては、通常の粘着フィルムに用いられるものであれば特に制限されず、例えば、ガラス転移点が−２０℃以下のウレタン系粘着剤を利用することができる。なお、本明細書において、ガラス転移点としては、示差走査熱量計により測定されるガラス転移点をいうものとする。ガラス転移点が上記の範囲であることにより、粘着性を発揮することができる。
【００２９】
ウレタン系粘着剤は、ポリウレタンを主成分としている限り、シリコーン系樹脂、アクリル樹脂、エポキシ樹脂等のウレタン以外の樹脂で変性されていてもよい。ここで、ポリウレタンを主成分とするとは、ウレタン系粘着剤を構成する樹脂中のポリウレタン部分の含有量が、固形分換算で、例えば５０質量％以上、例えば７０質量％以上、例えば８０質量％以上、例えば９０質量％以上であることを意味する。本明細書において、ウレタン系粘着剤は、ウレタン粘着剤であってもよく、上述した、変性されたウレタン粘着剤であってもよい。
【００３０】
ウレタン粘着剤としては、ポリカーボネート系、ポリエステル系、ポリエーテル系等のポリウレタンのうち、粘着性を有するものが挙げられる。粘着性を有するポリウレタンのガラス転移点は、一般的に−２０℃以下である場合が多い。ポリカーボネート系ポリウレタンは、ポリカーボネートポリオールとポリイソシアネートとの反応から得られる。ポリエステル系ポリウレタンは、ポリエステルポリオールとポリイソシアネートとの反応から得られる。ポリエーテル系ポリウレタンは、ポリエーテルポリオールとポリイソシアネートとの反応から得られる。
【００３１】
ポリカーボネートポリオールとしては、例えば、１，４−テトラメチレン型、１，５−ペンタメチレン型、１，６−ヘキサメチレン型、１，１２−ドデカン型、１，４−シクロヘキサン型、これらの混合型等が挙げられる。
【００３２】
ポリエステルポリオールとしては、例えば、ポリ（エチレンアジペート）ジオール、ポリ（プロピレンアジペート）ジオール、ポリ（ブチレンアジペート）ジオール、ポリ（ヘキサメチレンアジペート）ジオール、ポリ（ブチレンイソフタレート）ジオール等が挙げられる。
【００３３】
ポリエーテルポリオールとしては、例えば、ポリエチレングリコール、ポリプロピレングリコール、ポリテトラメチレングリコールおよびポリ（メチルテトラメチレングリコール）等が挙げられる。
【００３４】
また、ポリイソシアネートとしては、４，４’−ジフェニルメタンジイソシアネート、２，４−トリレンジイソシアネート、２，６−トリレンジイソシアネート、ｍ−キシレンジイソシアネート等の芳香族ジイソシアネート；ヘキサメチレンジイソシアネート、トリメチレンジイソシアネート、テトラメチレンジイソシアネート等の脂肪族ジイソシアネート；１，３−シクロペンテンジイソシアネート、１，４−シクロヘキサンジイソシアネート、イソホロンジイソシアネート等の脂環族ジイソシアネート等が挙げられる。
【００３５】
これらを常法にしたがって反応させることで、ポリカーボネート系、ポリエステル系又はポリエーテル系のポリウレタンを得ることができる。上述したように、ポリウレタンは変性されていてもよい。これらのポリウレタンは、１種を単独で又は２種以上を混合して用いてもよい。
【００３６】
ウレタン系粘着剤は、上述したポリウレタンを、架橋剤としてのポリイソシアネート化合物で架橋することにより得られるものであってもよい。ここで、ポリイソシアネート化合物としては、上述したポリイソシアネートのアダクト体、ビウレット体又はイソシアヌレート体等が挙げられる。
【００３７】
ウレタン系粘着剤の重量平均分子量は、例えば５０，０００〜３００，０００であってもよく、例えば８０，０００〜２００，０００であってもよく、例えば１００，０００〜１８０，０００であってもよい。本明細書において、「重量平均分子量」とは、ゲルパーミエーションクロマトグラフィー（ＧＰＣ）法により測定したポリスチレン換算の値である。
【００３８】
ウレタン系粘着剤層の厚さは特に制限されず、例えば５〜１００μｍであってもよく、例えば１０〜５０μｍであってもよい。
【００３９】
（ウレタン系粘着剤組成物）
ウレタン系粘着剤組成物は、上述したウレタン系粘着剤及び溶媒を含有するものである。溶媒としては、有機溶媒が挙げられ、例えば、トルエン、ベンゼン等の芳香族炭化水素；イソプロピルアルコール、ｎ−ブタノール、イソブタノール、ｔ−ブタノール、ジアセトンアルコール等のアルコール類；メチルエチルケトン、ジエチルケトン、メチルイソブチルケトン、シクロヘキサノン、ジアセトンアルコール等のケトン類；ジプロピルエーテル、ジブチルエーテル、アニソール、ジオキサン、エチレングリコールモノエチルエーテル、エチレングリコールモノブチルエーテル、プロピレングリコールモノメチルエーテル、プロピレングリコールモノメチルエーテルアセテート等のエーテル類；酢酸エチル、酢酸プロピル、酢酸ブチル、酢酸シクロヘキシル等のエステル類等が挙げられる。
【００４０】
ウレタン系粘着剤組成物は、必要に応じてその他の成分を含有していてもよい。その他の成分としては、例えば、粘着フィルムの粘着剤の材料として通常用いられる、架橋剤、架橋促進剤、粘着付与剤、酸化防止剤、紫外線吸収剤、光安定剤、軟化剤、可塑剤、シランカップリング剤、充填剤、反応遅延剤等が挙げられる。これらは１種を単独で用いてもよく、２種以上を混合して用いてもよい。
【００４１】
（芯材）
本実施形態の粘着フィルムロールにおいて、芯材としては、通常の粘着フィルムロールに用いられるものであれば特に制限されないが、円筒形の形状であるものが好ましい。芯材の材質としては、紙、金属、プラスチック等が挙げられる。
【００４２】
［粘着フィルムロールの製造方法］
１実施形態において、本発明は、基材フィルムと前記基材フィルムの少なくとも一方面上に積層されたウレタン系粘着剤層とを備える粘着フィルムが、巻きずれを発生させることなく２００ｍ以上芯材に巻き取られてなる粘着フィルムロールの製造方法であって、前記基材フィルムの少なくとも一方面上に、ウレタン系粘着剤及び溶媒を含有するウレタン系粘着剤組成物を塗布する工程と、前記ウレタン系粘着剤組成物から前記溶媒を除去してウレタン系粘着剤層を形成し、粘着フィルムを得る工程と、芯材に前記粘着フィルムを２００ｍ以上巻き取る工程と、を備え、前記粘着フィルムは、前記芯材に巻き取る時に、下記測定方法により温度２３℃、湿度５０％の環境下で測定されるずれ量が１０ｍｍ以下である、製造方法を提供する。
【００４３】
（測定方法）
粘着フィルムを幅１５ｍｍ、長さ５０ｍｍに切断する。続いて、前記粘着フィルムの長軸方向の一方端と、幅１５ｍｍ、長さ５０ｍｍに切断した、シリコーン系剥離剤が塗布された剥離フィルムの長軸方向の一方端とを、前記粘着フィルムの長軸方向の中心軸と前記剥離フィルムの長軸方向の中心軸とが平行になり、前記粘着フィルムのウレタン系粘着剤層と前記剥離フィルムの前記シリコーン系剥離剤が塗布された面とが、幅１５ｍｍ、長さ１５ｍｍの領域で接するように積層し、２０００ｇのロールを一往復させて貼付する。続いて、前記剥離フィルムの他方端を固定し、前記粘着フィルムの他方端に２００ｇの重りを取り付け、１分後に前記剥離フィルムと前記粘着フィルムがずれた量を測定し、ずれ量とする。
【００４４】
上記の測定方法についてより詳細に説明する。図１は、上記の測定方法を説明する模式図である。上記の測定方法においては、まず、図１に示すように、粘着フィルム１０を幅１５ｍｍ、長さ５０ｍｍに切断する。ここで、粘着フィルム１０のウレタン系粘着剤層１０ａに剥離フィルムが積層されている場合にはこれを剥離する。続いて、粘着フィルム１０の長軸方向の一方端１１と、幅１５ｍｍ、長さ５０ｍｍに切断した、シリコーン系剥離剤が塗布された剥離フィルム２０の長軸方向の一方端２１とを、粘着フィルム１０の長軸方向の中心軸１２と剥離フィルム２０の長軸方向の中心軸２２とが平行になり、粘着フィルム１０のウレタン系粘着剤層１０ａと剥離フィルム２０のシリコーン系剥離剤が塗布された面２０ａとが、幅１５ｍｍ、長さ１５ｍｍの領域で接するように積層し、２０００ｇのロールを一往復させて貼付する。
【００４５】
２０００ｇのロールとしては、ＪＩＳ  Ｚ０２３７：２００９「１０．２．４  圧着装置」に規定されたものを使用する。より具体的には、直径８５±２．５ｍｍ、幅４５±１．５ｍｍの鋼のロール上に、ゴム硬度がＪＩＳ  Ｋ  ６２５３：２００６に規定するデュロメータ硬さがＡ８０±５で、厚さ約６ｍｍのゴムが覆われたロールであって、その表面は正確な円柱であり凹凸がなく、ローラの質量が２０００±１００ｇであるものを使用する。また、試験片をロールで圧着するときには、試験片にロールの質量だけがかかるようにする。
【００４６】
続いて、剥離フィルム２０の他方端２３を固定し、粘着フィルム１０の他方端１３に２００ｇの重りを取り付け、１分後に剥離フィルム２０と粘着フィルム１０がずれた量を測定し、ずれ量とする。なお、ずれ量が１５ｍｍ以上であった場合には、剥離フィルム２０と粘着フィルム１０とが離れ、粘着フィルム１０が落下することとなる。
【００４７】
ウレタン系粘着剤層の架橋は経時的に進行するため、上記のずれ量の測定は、粘着フィルムロールの製造において粘着フィルムを芯材に巻き取る時に相当する時に行うことが好ましい。すなわち、粘着フィルムロールの製造において、基材フィルム上にウレタン系粘着剤組成物を塗布し、当該ウレタン系粘着剤組成物から溶媒を除去してから、芯材に粘着フィルムを巻き取るまでに要する時間と、ずれ量の測定方法において、基材フィルム上にウレタン系粘着剤組成物を塗布し、当該ウレタン系粘着剤組成物から溶媒を除去してから、ずれ量を測定するまでに要する時間が一致することが好ましい。したがって、本実施形態の製造方法において、「粘着フィルムを芯材に巻き取る時」は、「粘着フィルムを芯材に巻き取る時に相当する時」であってもよい。
【００４８】
本実施形態の製造方法において、上記のずれ量は、９ｍｍ以下であることが好ましく、７ｍｍ以下であることがより好ましく、５ｍｍ以下であることが更に好ましく、４ｍｍ以下であることが特に好ましい。上記のずれ量が小さいほど、粘着フィルムロールの巻きずれが小さくなる傾向にある。
【００４９】
以下、本実施形態の製造方法の各工程について説明する。
【００５０】
（基材フィルム上にウレタン系粘着剤組成物を塗布する工程）
本工程において、基材フィルムの少なくとも一方面上にウレタン系粘着剤組成物を塗布する。基材フィルム及びウレタン系粘着剤組成物については上述したものと同様である。ウレタン系粘着剤組成物の塗布は、公知の方法で行えばよく、例えば、エアーナイフコーター、ブレードコーター、バーコーター、グラビアコーター、ロールコーター、ロールナイフコーター、カーテンコーター、ダイコーター、ナイフコーター、スクリーンコーター、マイヤーバーコーター、キスコーター等の各種コーターを用いる方法が挙げられる。
【００５１】
ウレタン系粘着剤組成物の塗布厚は適宜調節すればよいが、後述する溶媒除去後の粘着剤層の厚さが、例えば５〜１００μｍとなる塗布厚であってもよく、例えば１０〜５０μｍとなる塗布厚であってもよい。
【００５２】
（粘着フィルムを得る工程）
本工程において、ウレタン系粘着剤組成物から溶媒を除去してウレタン系粘着剤層を形成し、粘着フィルムを得る。溶媒の除去方法は特に制限されないが、例えば加熱により溶媒を揮発させることが挙げられる。加熱温度は例えば７０〜１３０℃であってもよく、加熱時間は例えば１〜５分であってもよい。
【００５３】
（芯材に粘着フィルムを巻き取る工程）
本工程において、芯材に粘着フィルムを巻き取る。粘着フィルムの巻き取りには、通常の巻取機を使用することができる。粘着フィルムの巻き取り時の巻き取り張力は、例えば５０〜４００Ｎ／ｍ、例えば１００〜３００Ｎ／ｍ、例えば２００〜３００Ｎ／ｍであってよい。
【００５４】
粘着フィルムは、芯材に巻き取る時に、上述した測定方法により温度２３℃、湿度５０％の環境下で測定されるずれ量が１０ｍｍ以下である。本実施形態の製造方法によれば、粘着フィルムを２００ｍ以上巻き取った場合においても巻きずれが小さい。
【００５５】
（ずれ量の調整方法）
上述した測定方法により測定されるずれ量を小さくする方法としては、ウレタン系粘着剤の重合速度が速くなるようにウレタン系粘着剤組成物の組成を調整する、ウレタン系粘着剤層の厚みを薄くする、ウレタン系粘着剤層を形成してから巻き取り開始までの時間を長くする等の方法が挙げられる。
【００５６】
ウレタン系粘着剤の重合速度を高める方法としては、ウレタン系粘着剤として重量平均分子量が高いものを使用する、ウレタン系粘着剤組成物に含有させる架橋剤の添加量を増加させる、ウレタン系粘着剤組成物に架橋促進剤を添加する等が挙げられる。架橋促進剤としては、ジオクチル錫ジラウレート、ジブチル錫ジクロライド、ジブチル錫オキサイド、ジブチル錫ジブロマイド、ジブチル錫ジマレエート、ジブチル錫ジラウレート（ＤＢＴＤＬ）、ジブチル錫ジアセテート、ジブチル錫スルファイド、トリブチル錫スルファイド、トリブチル錫オキサイド、トリブチル錫アセテート、トリエチル錫エトキサイド、トリブチル錫エトキサイド、ジオクチル錫オキサイド、トリブチル錫クロライド、トリブチル錫トリクロロアセテート、２−エチルヘキサン酸錫等の錫系、ジブチルチタニウムジクロライド、テトラブチルチタネート、ブトキシチタニウムトリクロライド等のチタン系、オレイン酸鉛、２−エチルヘキサン酸鉛、安息香酸鉛、ナフテン酸鉛等の鉛系、２−エチルヘキサン酸鉄、鉄アセチルアセトネート等の鉄系、安息香酸コバルト、２−エチルヘキサン酸コバルト等のコバルト系、ナフテン酸亜鉛、２−エチルヘキサン酸亜鉛等の亜鉛系、ナフテン酸ジルコニウム等のジルコニウム系、カルボン酸ビスマス、例えばオクタン酸ビスマス（２−エチルヘキサン酸のビスマス塩）等のビスマス系の架橋促進剤等が挙げられる。
【００５７】
［粘着フィルムの巻きずれを抑制する方法］
１実施形態において、本発明は、基材フィルムと前記基材フィルムの少なくとも一方面上に積層されたウレタン系粘着剤層とを備える粘着フィルムを芯材に巻き取る際に発生する、前記粘着フィルムの巻きずれを抑制する方法であって、前記基材フィルムの少なくとも一方面上に、ウレタン系粘着剤及び溶媒を含有するウレタン系粘着剤組成物を塗布する工程と、前記ウレタン系粘着剤組成物から前記溶媒を除去してウレタン系粘着剤層を形成し、粘着フィルムを得る工程と、芯材に前記粘着フィルムを巻き取る工程と、を備え、前記粘着フィルムは、前記芯材に巻き取る時に、上述した測定方法により温度２３℃、湿度５０％の環境下で測定されるずれ量が１０ｍｍ以下である、方法を提供する。
【００５８】
後述する実施例で示すように、本実施形態の方法によれば、粘着フィルムを芯材に巻き取る際の巻きずれを抑制することができる。
【００５９】
［粘着フィルムの巻きずれの大きさを予測する方法］
１実施形態において、本発明は、ウレタン系粘着剤及び溶媒を含有するウレタン系粘着剤組成物を基材フィルムに塗布し、前記溶媒を除去してウレタン系粘着剤層を形成して得られる粘着フィルムを２００ｍ以上芯材に巻き取ったときの、前記粘着フィルムの巻きずれの大きさを予測する方法であって、前記粘着フィルムを前記芯材に巻き取るときに、上述した測定方法により温度２３℃、湿度５０％の環境下で測定されるずれ量が１０ｍｍ以下である場合に、前記巻きずれが小さいと予測し、上述する測定方法により温度２３℃、湿度５０％の環境下で測定されるずれ量が１０ｍｍを超える場合に、前記巻きずれが大きいと予測する、方法を提供する。
【００６０】
本実施形態の方法によれば、実際に粘着フィルムを２００ｍ以上芯材に巻き取らなくても、粘着フィルムを２００ｍ以上芯材に巻き取ったときの巻きずれの大きさを予測することができる。なお、本明細書において、「巻きずれが大きい」、「巻きずれが小さい」とは、上述した意味を表す。
【実施例】
【００６１】
次に実施例を示して本発明を更に詳細に説明するが、本発明は以下の実施例に限定されるものではない。
【００６２】
［測定・評価方法］
（ずれ量の測定）
実施例及び比較例の粘着フィルムを幅１５ｍｍ、長さ５０ｍｍに切断し、粘着フィルムの粘着剤層に積層されていた剥離フィルムを剥離した。また、厚さ３８μｍのポリエチレンテレフタレートフィルムにシリコーン系剥離剤が塗布された剥離フィルムを幅１５ｍｍ、長さ５０ｍｍに切断した。続いて、図１に示すように、粘着フィルムの長軸方向の一方端と、剥離フィルムの長軸方向の一方端とを、粘着フィルムの長軸方向の中心軸と剥離フィルムの長軸方向の中心軸とが平行になり、粘着フィルムのウレタン系粘着剤層と剥離フィルムのシリコーン系剥離剤が塗布された面とが、幅１５ｍｍ、長さ１５ｍｍの領域で接するように積層し、ＪＩＳ  Ｚ０２３７：２００９「１０．２．４  圧着装置」に規定された２０００ｇのロールを一往復させて貼付した。
【００６３】
続いて、剥離フィルムの他方端を固定し、粘着フィルムの他方端に２００ｇの重りを取り付け、１分後に前記剥離フィルムと前記粘着フィルムがずれた量を測定し、ずれ量とした。なお、ずれ量が１５ｍｍ以上であった場合には、粘着フィルムが落下した。この場合には、試験開始から粘着フィルムが落下するまでの時間を測定した。
【００６４】
（粘着フィルムロールの巻きずれ量の測定）
実施例及び比較例の粘着フィルムを、巻取機を用いて２００ｍ以上芯材に巻き取り、粘着フィルムロールを製造した。巻き取り張力は２５０Ｎ／ｍに設定した。これらの粘着フィルムロールは、基材フィルムの幅方向の端部に、ウレタン系粘着剤層を積層しない領域（耳）を有するものであった。粘着フィルムロールにおいて、芯材に最も近い部分の基材フィルムの幅方向の端部を含む芯材の中心軸に垂直な面と、粘着フィルムの巻き始めから２００ｍの位置における、基材フィルムの幅方向の端部を含む芯材の中心軸に垂直な面との間の距離を測定し、巻きずれ量とした。
【００６５】
［粘着フィルムの製造］
（材料）
ウレタン系粘着剤として、ガラス転移点−５９℃のポリウレタン（重量平均分子量１５万、固形分５７質量％）（以下、「試験例１」のウレタン系粘着剤という。）又はガラス転移点−５９℃のポリウレタン（重量平均分子量１２万、固形分６４質量％）（以下、「試験例２」のウレタン系粘着剤という。）を使用した。また、架橋剤として、ポリイソシアネート化合物（コロネートＨＸ、東ソー社製）を使用した。また、架橋促進剤として、ジオクチル錫ジラウレート（固形分２．５質量％）を使用した。
【００６６】
（実施例１）
溶媒（トルエン）に、ウレタン系粘着剤、架橋剤及び架橋促進剤を、表１に示す配合量で添加して混合し、ウレタン系粘着剤組成物を作製した。続いて、厚さ５０μｍのポリエチレンテレフタレートフィルム（型番「ルミラーＴ−６０」、東レ社）に、上記のウレタン系粘着剤組成物を、乾燥後の厚さが１５μｍとなるように塗布し、１００℃で１分間乾燥させてウレタン系粘着剤層を形成し、ウレタン系粘着剤層に剥離フィルムを貼りあわせることにより、実施例１の粘着フィルムを得た。
【００６７】
（実施例２〜４、比較例１〜３）
ウレタン系粘着剤の種類、ウレタン系粘着剤、架橋剤及び架橋促進剤の配合量、ウレタン系粘着剤層の厚さを表１に示す通りに変更した以外は実施例１と同様にして、実施例２〜４、比較例１〜３の粘着フィルムを得た。
【００６８】
（評価）
実施例及び比較例の粘着フィルムについて、上述した評価方法にしたがって、ずれ量及び粘着フィルムロールの巻きずれ量を測定した。ずれ量及び巻きずれ量の測定は、粘着フィルムの製造工程において、ポリエチレンテレフタレートフィルムにウレタン系粘着剤組成物を塗布した後、１００℃で１分間乾燥させてから３０分後に測定した。結果を表１に示す。
【００６９】
【表１】
2017171849.tif 000002
【００７０】
その結果、実施例１〜４の粘着フィルムは、粘着フィルムロールの巻きずれ量が５ｍｍ以下となり、巻きずれが小さかった。また、粘着フィルムロールの巻きずれ量と上述した測定方法により測定されたずれ量とは高い相関性を示した。
【産業上の利用可能性】
【００７１】
本発明によれば、ウレタン系粘着剤層を有する粘着フィルムの生産性を向上させる技術を提供することができる。
【符号の説明】
【００７２】
１０…粘着フィルム、１０ａ…ウレタン系粘着剤層、１１，１３，２１，２３…端、１２，２２…中心軸、２０…剥離フィルム、２０ａ…面、２００，３００…粘着フィルムロール、２１０，３１０…粘着フィルム、２２０，３２０…芯材、２２５，３２５…中心軸、ｗ１，ｗ１’，ｗ２，ｗ２’…基材フィルムの幅方向の端部、Ｄ，Ｄ’…距離。
【図１】
2017171849.tif 000003
【図２】
2017171849.tif 000004